ПЕНОГАСЯЩАЯ КОМПОЗИЦИЯ И СПОСОБ ЦЕМЕНТИРОВАНИЯ В ПОДЗЕМНОЙ ФОРМАЦИИ

1. Способ снижения захвата воздуха в цементной композиции, включающий:
добавление пеногасящей композиции в цементную композицию, где пеногасящая композиция содержит эфир органической кислоты и полиоксиэтилен-полиоксипропиленового блоксополимера, и
снижение захвата воздуха в цементной композиции по сравнению с цементной композицией, не содержащей указанную пеногасящую композицию.
2. Способ по п.1, в котором эфир органической кислоты и полиоксиэтилен-полиоксипропиленового блоксополимера представляет собой продукт реакции конденсации полиоксиэтилен-полиоксипропиленового блоксополимера и органической кислоты, содержащей по меньшей мере одну карбоксильную группу.
3. Способ по п.1, в котором эфир органической кислоты и полиоксиэтилен-полиоксипропиленового блоксополимера имеет общую структуру:
,
где R представляет собой линейную или разветвленную, насыщенную или ненасыщенную алкильную или карбоксиалкильную группу, или арильную или карбоксиарильную группу, содержащую от 3 до 40 атомов углерода, а равно от 2 до 8 молей и b равно от 16 до 67 молей.
4. Способ по п.2, в котором органическую кислоту выбирают из группы, состоящей из монокарбоновых кислот, дикарбоновых кислот и многокарбоновых кислот.
5. Способ по п.1, в котором эфир органической кислоты и полиоксиэтилен-полиоксипропиленового блоксополимера имеет среднюю молекулярную массу от 1000 до 5000 дальтон.
6. Способ по п.1, в котором эфир органической кислоты и полиоксиэтилен-полиоксипропиленового блоксополимера имеет кислотное число менее 15.
7. Способ по п.1, в котором пеногасящую композицию добавляют к цементной композиции в количестве от 0,01 до 1 масс.% от массы цемента.
8. Способ по п.1, дополнительно включающий добавление гидрофобных твердых веществ.
9. Способ по п.8, в котором массовое соотношение гидрофобного кремнезема и эфира органической кислоты и этиленоксид-пропиленоксидного блоксополимера составляет от 0,1 до 10 массовых процентов.
10. Способ по п.8, в котором гидрофобный кремнезем представляет собой гидрофобизированный микрокремнезем или осажденный кремнезем, или их смесь.
11. Способ по п.1, в котором полиоксиэтилен-полиоксипропиленовый блоксополимер является статистическим.
12. Способ по п.1, в котором полиоксиэтилен-полиоксипропиленовый блоксополимер имеет упорядоченную структуру, имеющую полиоксипропиленовую основную цепь с концевыми фрагментами полиоксиэтилена или полиоксиэтиленовую основную цепь с концевыми фрагментами полиоксипропилена.
13. Цементная композиция, содержащая:
гидравлический цемент;
воду и
пеногасящую композицию, содержащую эфир органической кислоты и полиоксиэтилен-полиоксипропиленового блоксополимера.
14. Цементная композиция по п.13, где эфир органической кислоты и полиоксиэтилен-полиоксипропиленового блоксополимера представляет собой продукт реакции полиоксиэтилен-полиоксипропиленового блоксополимера и органической кислоты, содержащей по меньшей мере одну карбоксильную группу.
15. Цементная композиция по п.13, где эфир органической кислоты и полиоксиэтилен-полиоксипропиленового блоксополимера имеет общую структуру:
,
где R представляет собой линейную или разветвленную, насыщенную или ненасыщенную алкильную или карбоксиалкильную группу, или арильную или карбоксиарильную группу, содержащую от 3 до 40 атомов углерода, а равно от 2 до 8 молей и b равно от 16 до 67 молей.
16. Цементная композиция по п.14, где органическая кислота выбрана из группы, состоящей из монокарбоновых кислот, дикарбоновых кислот и многокарбоновых кислот.
17. Цементная композиция по п.13, где эфир органической кислоты и полиоксиэтилен-полиоксипропиленового блоксополимера имеет среднюю молекулярную массу от 1000 до 5000 дальтон.
18. Цементная композиция по п.13, дополнительно содержащая гидрофобный кремнезем.
19. Цементная композиция по п.18, где массовое соотношение гидрофобного кремнезема и эфира органической кислоты и этиленоксид-пропиленоксидного блоксополимера составляет от 0,1 до 10 массовых процентов.
20. Цементная композиция по п.18, где гидрофобный кремнезем представляет собой гидрофобизированный микрокремнезем или осажденный кремнезем, или их смесь.
21. Цементная композиция по п.13, где полиоксиэтилен-полиоксипропиленовый блоксополимер является статистическим.
22. Цементная композиция по п.13, где полиоксиэтилен-полиоксипропиленовый блоксополимер имеет полиоксипропиленовую основную цепь с концевыми фрагментами полиоксиэтилена или полиоксиэтиленовую основную цепь с концевыми фрагментами полиоксипропилена.
23. Цементная композиция по п.13, где гидравлический цемент включает портландцементы классов A, B, C, G и H согласно API, пуццолановые цементы, гипсовые цементы, фосфатные цементы, цементы с высоким содержанием глинозема, шлаковые цементы, цементную пыль, кремнеземные цементы, высокощелочные цементы и комбинации, содержащие по меньшей мере один из перечисленных цементов.
24. Цементная композиция по п.13, в которой пеногасящая композиция содержится в количестве от 0,01 до 1 масс.% от массы гидравлического цемента.
25. Цементная композиция по п.13, где эфир органической кислоты и полиоксиэтилен-полиоксипропиленового блоксополимера имеет кислотное число менее 15.
26. Способ цементирования подземной формации, включающий:
введение в подземную формацию цементной композиции, содержащей гидравлический цемент, воду и пеногасящую композицию, содержащую эфир органической кислоты и полиоксиэтилен-полиоксипропиленового блоксополимера, и
схватывание цемента.
27. Способ по п.26, в котором введение цементной композиции включает закачивание цементной композиции в кольцевое пространство между стенками ствола скважины и обсадной трубой в течение операции первичного цементирования или ремонтной операции.
28. Способ по п.26, в котором гидравлический цемент является вспененным, и пеногасящую композицию добавляют в гидравлический цемент в количестве, эффективном для разрушения пены, и посредством этого снижают захват газа в гидравлическом цементе.
29. Способ по п.26, в котором эфир органической кислоты и полиоксиэтилен-полиоксипропиленового блоксополимера имеет кислотное число менее 15.
30. Способ по п.26, в котором количество пеногасящей композиции составляет от 0,01 до 1 масс.% от массы гидравлического цемента.